(57)【特許請求の範囲】
【請求項１】
（Ａ）不乾性油又は乾性油から選択される１種以上の天然油脂と、（Ｂ）アクリル酸・メタクリル酸アルキルコポリマーと、（Ｃ）ＨＬＢ８〜１４の界面活性剤とを含有するつや出し剤。
【請求項２】
前記（Ａ）成分が、ハイオレイックサフラワー油、ハイオレイックヒマワリ油、オリーブ油、椿油、ヒマシ油、あまに油、えの油、きり油、サフラワー油、ヒマワリ油、大豆油及びグレープシード油からなる群から選択される１種以上である請求項１記載のつや出し剤。
【請求項３】
前記（Ａ）成分を全組成中に０．０１〜７０質量％、（Ｂ）成分を全組成中に０．０１〜２質量％、（Ｃ）成分を全組成中に０．１〜３質量％含有する請求項１又は２記載のつや出し剤。
【請求項４】
請求項１〜３の何れかに記載のつや出し剤をシート基材に含浸させてなる硬質表面用清掃シート。
【発明の詳細な説明】
【技術分野】
【０００１】
本発明は、つや出し剤に関し、特に床などの硬質表面に高光沢を付与できるつや出し剤及びこれを用いた硬質表面用清掃シートに関する。
【背景技術】
【０００２】
従来、床などの硬質表面のつや出しをする場合、髪や埃などの汚れを取り除く洗浄剤や布、スポンジ等と、つや出しを行うワックス剤（つや出し剤）とを用い、洗浄処理、ワックス処理を順次行っていた。このため、硬質表面のつや出しを行なうには多大な手間と時間がかかっていた。
【０００３】
特許文献１には、硬質表面のワックス仕上げ処理を効果的且つ省力的に行うことのできるワックス剤として、アルカリ金属の炭酸塩及び重炭酸塩の少なくとも１つを含む水溶液を電気分解して得られた電解洗浄液と、人体への健康阻害要因となりにくい天然ワックスを主成分とするワックス剤とを含有する洗浄ワックス剤が記載されている。
【０００４】
天然ワックスを主成分とするワックス剤は、つや出し剤を塗布後に、磨き上げのための仕上げ拭きが必要である。しかし、特許文献１に記載の洗浄ワックス剤は、仕上げ拭きの必要はなく簡便ではあるが、満足できるつや効果を付与できない。
【０００５】
【特許文献１】特開２００５−１５４５６０号公報
【発明の開示】
【発明が解決しようとする課題】
【０００６】
従って、本発明の目的は、天然油脂を用いたつや出し剤でありながら、合成樹脂を用いたつや出し剤の様な高光沢を付与することができるつや出し剤及びこれを用いた硬質表面用清掃シートを提供することを目的とする。
【課題を解決するための手段】
【０００７】
本発明者らは、硬質表面に高光沢を付与し得るつや出し剤について種々検討した結果、オレイン酸等の不飽和結合（二重結合）の少ない脂肪酸を多く含んだ特定の天然油脂が優れた光沢付与能を有しているとの知見を得、更に検討した結果、該特定の天然油脂と、特定の高分子乳化剤と、特定の界面活性剤との３成分を含有する組成物が、つや出し剤として有効であり、また、前記高分子乳化剤を含むことで、塗布時の油性感やべたつき感が著しく抑制され、さらっとした感触と所望する粘度を得ることができるとの知見を得た。
【０００８】
本発明は、前記知見に基づきなされたもので、（Ａ）不乾性油又は乾性油から選択される１種以上の天然油脂と、（Ｂ）アクリル酸・メタクリル酸アルキルコポリマーと、（Ｃ）ＨＬＢ８〜１４の界面活性剤とを含有するつや出し剤を提供することにより、前記目的を達成したものである。
【０００９】
また本発明は、前記つや出し剤をシート基材に含浸させてなる硬質表面用清掃シートを提供することにより、前記目的を達成したものである。
【発明の効果】
【００１０】
本発明のつや出し剤によれば、床などの硬質表面に拭きスジを生じさせずに高光沢を効率的に付与することができる。また、本発明の硬質表面用清掃シートによれば、硬質表面の汚れを除去しつつ高光沢を付与することができ、合成樹脂を用いたワックス剤のように溶剤を多量に含まないため、作業環境を悪化させない。更に、塗布前の洗浄作業、及び一度つや出し処理を施した硬質表面に対して、再度つや出し処理を行う場合の被膜を除去する作業を必要としないため作業の軽減が図られる。
【発明を実施するための最良の形態】
【００１１】
以下、先ず、本発明のつや出し剤について説明する。
本発明のつや出し剤は、下記（Ａ）〜（Ｃ）の３成分を必須成分として含有する。
・（Ａ）成分：不乾性油又は乾性油から選択される１種以上の天然油脂
・（Ｂ）成分：アクリル酸・メタクリル酸アルキルコポリマー
・（Ｃ）成分：ＨＬＢ８〜１４の界面活性剤
【００１２】
（Ａ）成分の天然油脂は、つや出し成分であり、主として塗布ムラや拭きスジを生じさせずに高光沢のつや出し効果の発現に寄与する。塗布ムラは、塗布時につや出し剤がきれいに塗布できない箇所である。また、拭きスジは、塗布時につや出し剤がきれいに塗布されたにもかかわらず、該つや出し剤の乾燥後に光沢を発現しない箇所である。
（Ａ）成分の天然油脂としては、ハイオレイックサフラワー油（紅花）、ハイオレイックヒマワリ油、オリーブ油、椿油、ヒマシ油等の不乾性油；グレープシード油、大豆油、あまに油、えの油、きり油、サフラワー油、ヒマワリ油等の乾性油が挙げられ、本発明ではこれらの１種を単独で又は２種以上を適宜組み合わせて使用することができる。これらの天然油脂は、何れも植物油であり、２５℃で液状又はペースト状のものである。
【００１３】
本発明のつや出し剤は、つや出し成分として（Ａ）成分の天然油脂を用いることにより、つや出し成分として合成樹脂やシリコーンを用いたつや出し剤に比して、遜色の無い光沢感及び拭きスジ防止性を示し、且つ再度のつや出し処理においては、前回のつや出し処理で形成された被膜の除去処理を行う必要が無く、常法通りつや出し剤を１度塗りするだけで、拭きスジの無い高光沢を実現できる。更に、シリコーンを用いた時のように、塗布面に滑りが生じないため、転倒などの危険性がない。
【００１４】
上述した天然油脂の中でも、特に、不飽和結合（二重結合）の少ない脂肪酸であるオレイン酸又はリノール酸〔オレイン酸（炭素数１８）の二重結合の数１、リノール酸（炭素数１８）の二重結合の数２〕を主成分とする（全組成中に５０質量％以上含有する）ものが好ましく、とりわけ、ハイオレイックサフラワー油、ハイオレイックヒマワリ油、オリーブ油、椿油、ヒマシ油、あまに油、えの油、きり油、サフラワー油、ヒマワリ油、大豆油及びグレープシード油は、少量で高いつや出し効果が得られるため、本発明で好ましく用いられる。中でも、ハイオレイックヒマワリ油、オリーブ油、椿油、グレープシード油、大豆油が好ましく、更に好ましくはハイオレイックヒマワリ油、オリーブ油、椿油、グレープシード油である。ハイオレイックヒマワリ油は、通常のヒマワリ油に比して、オレイン酸の含有量が多いという特徴がある。
【００１５】
（Ａ）成分の天然油脂は、単独で又は２種以上を組み合わせて使用することができ、つや出し効果の観点から、全組成中に０．０１〜７０質量％、好ましくは０．０１〜５０質量％、更に好ましくは０．０１〜４５質量％含有される。
【００１６】
（Ｂ）成分のアクリル・メタクリル酸アルキルコポリマーは、アクリル酸とメタクリル酸アルキル（好ましくはアルキル基の炭素数１０〜３０）との共重合体であり、本発明のつや出し剤においては主として（Ａ）成分の天然油脂の乳化剤及びつや出し剤の増粘剤として作用する。（Ａ）成分の天然油脂と共に（Ｂ）成分のアクリル・メタクリル酸アルキルコポリマーを併用することにより、つや出し剤中における油脂の油滴径が小さくなり、さらに、併用する界面活性剤量を低減することができると共に塗布時の油性感やべたつき感が著しく抑制され、さらっとした感触と所望する粘度を得ることができる。
【００１７】
（Ｂ）成分のアクリル・メタクリル酸アルキルコポリマーとしては、例えば、下記一般式（１）で表される化合物（共重合体）が好ましい。下記式（１）中、Ｒは炭素数１０〜３０のアルキル基を示し、Ｘ及びＹはそれぞれ共重合体における各ユニットのモル％を示し、Ｘ=８０．０〜９９．９モル％、Ｙ=０．１〜２０．０モル％である。
【００１８】
【化１】
0005281824.tif 000002
【００１９】
（Ｂ）成分のアクリル・メタクリル酸アルキルコポリマーとしては、市販品を用いることもでき、例えば、ペムレンＴＲ−１、ペムレンＴＲ−２、カーボポール１３８２、カーボポールＥＴＤ２０２０（商品名、Noveon Inc.社製）、アクペックＨＶ５０１ＥＲ（住友精化社）等の市販品を使用することができる。本発明ではこれらの1種を単独で又は２種以上を適宜組み合わせて使用することができる。これらの中でも、乳化安定性と増粘性の観点から、ペムレンＴＲ−２が好ましい。
【００２０】
（Ｂ）成分のアクリル・メタクリル酸アルキルコポリマーは、つや出し剤の乳化安定性及び光沢付与効果と粘度とのバランスの観点から、全組成中に好ましくは０．０１〜２質量％、更に好ましくは０．０１〜１質量％含有される。
【００２１】
（Ｃ）成分のＨＬＢ８〜１４の界面活性剤は、その界面活性作用により、本発明のつや出し剤の乳化安定性を高め、延いては光沢付与能を高める上で重要な成分である。ここで、ＨＬＢ（親水性・親油性バランス）は、下記のグリフィンの式により計算されるものである。（Ｃ）成分の界面活性剤のＨＬＢは、好ましくは９〜１３である。界面活性剤のＨＬＢが８未満又は１４を超えると、光沢性能及び乳化安定性に劣る。
＜グリフィンの式＞
ＨＬＢ＝２０×｛（界面活性剤中に含まれる親水基の分子量）／（界面活性剤の分子量）｝
【００２２】
（Ｃ）成分のＨＬＢ８〜１４の界面活性剤としては、ポリオキシエチレンヒマシ油または硬化ヒマシ油誘導体、ポリオキシエチレンソルビタン脂肪酸エステル、ポリオキシエチレングリコールの脂肪酸エステル、ポリオキシエチレンアルキルエーテル、ポリオキシエチレン脂肪酸エステル、ポリグリセリンアルキルエーテル、ポリグリセリン脂肪酸エステル、ショ糖脂肪酸エステル等の非イオン性界面活性剤が挙げられ、本発明ではこれらの１種を単独で又は２種以上を適宜組み合わせて使用することができる。これらの中でも、ツヤ出し効果と乳化安定性の観点から、ポリオキシエチレン硬化ヒマシ油、ポリエチレングリコールモノオレエート、ポリオキシエチレンオレイルエーテル、テトラオレイン酸ポリオキシエチレンソルビット、ポリオキシエチレンソルビタンモノオレエート、ポリオキシエチレンソルビタントリオレエートが好ましい。
【００２３】
（Ｃ）成分の界面活性剤は、ツヤ出し効果と乳化安定性の観点から、全組成中に好ましくは０．１〜３質量％、更に好ましくは０．１〜２質量％含有される。
【００２４】
本発明のつや出し剤は、つや出し効果及び拭きスジ防止と乳化安定性と粘度のバランスの観点から、（Ａ）成分の天然油脂を全組成中に０．０１〜７０質量％、好ましくは０．０１〜５０質量％、更に好ましくは０．０１〜４５質量％、（Ｂ）成分のアクリル酸・メタクリル酸アルキルコポリマーを全組成中に０．０１〜２質量％、好ましくは０．０１〜１質量％、（Ｃ）成分の界面活性剤を全組成中に０．１〜３質量％、好ましくは０．１〜２質量％含有することが好ましい。
【００２５】
本発明のつや出し剤は、前記（Ａ）〜（Ｃ）の３成分に加えて、バランス量の水を含有する。水の含有量は、つや出し剤の全質量に対して好ましくは２５〜９９．８質量％である。
【００２６】
また、本発明のつや出し剤には、前記（Ａ）〜（Ｃ）の３成分及び水に加えて更に、本発明の効果を妨げない範囲で、この種のつや出し剤に使用される他の成分を適宜含有させることができる。他の成分としては、前記（Ｂ）成分以外の高分子乳化剤、前記（Ｃ）成分以外の界面活性剤、抗菌・抗カビ剤、ｐＨ調整剤、粘度調整剤、酸化防止剤、香料、色素、水溶性有機溶媒、水溶性ポリオール類等を挙げることができる。これら他の成分の含有量は特に制限されないが、つや出し剤の全質量に対して好ましくは０．００１〜１０質量％である。
【００２７】
また、本発明のつや出し剤には、前記（Ｂ）成分のアクリル酸・メタクリル酸アルキルコポリマー以外の高分子乳化剤として、アルキル変性水溶性高分子を適宜含有させることができる。アルキル変性水溶性高分子の市販品としては、アキュリン33（ISP社）等のアクリル酸アルキル共重合体；；Natrosol Plus 330CS、polysurf 67（以上、Aqualon Group、Hercules Inc.に所属）等のアルキル変性ヒドロキシエチルセルロース等が挙げられる。さらに、（メタ）アクリル酸・（メタ）アクリル酸アルキル共重合体の誘導体又はその塩として、（メタ）アクリル酸・（メタ）アクリル酸アルキル共重合体にポリオキシエチレンアルキルエーテルがエステル結合した、アクリル酸・メタクリル酸・アクリル酸アルキル・メタクリル酸アルキル・メタクリル酸のポリオキシエチレンアルキルエーテルエステル共重合体（例えばアクリル酸アルキル・メタクリル酸アルキル・ポリオキシエチレン（20）ステアリルエーテル共重合体（アキュリン22（ISP社））等の市販品を使用することもできる。
【００２８】
また、本発明のつや出し剤には、前記（Ｃ）成分以外の界面活性剤として、非イオン性界面活性剤、陰イオン性界面活性剤、陽イオン性界面活性剤、両性界面活性剤を適宜含有させることができる。非イオン性界面活性剤としては、ポリオキシエチレンヒマシ油、ポリオキシエチレン硬化ヒマシ油、ラウリン酸ポリオキシエチレン硬化ヒマシ油、イソステアリン酸ポリオキシエチレン硬化ヒマシ油、ポリオキシエチレン硬化ヒマシ油、ピログルタミン酸イソステアリン酸ジエステル等のポリオキシエチレンヒマシ油、又は硬化ヒマシ油誘導体；ポリオキシエチレンソルビタンモノラウレート、ポリオキシエチレンソルビタンモノパルミテート、ポリオキシエチレンソルビタンモノステアレート、ポリオキシエチレンソルビタンモノイソステアレート、ポリオキシエチレンソルビタンテトラオレエート等のポリオキシエチレングリセリルモノイソステアレート、ポリオキシエチレングリセリルトリイソステアレート等のポリオキシグリコールの脂肪酸エステル；ポリオキシエチレンラウリルエーテル、ポリオキシエチレンヘキシルデシルエーテル、ポリオキシエチレンセチルエーテル、ポリオキシエチレンステアリルエーテル、ポリオキシエチレンオクチルドデシルエーテル、ポリオキシエチレンベヘニルエーテル、ポリオキシエチレンノニルフェニルエーテル、ポリオキシエチレンポリオキシプロピレンデシルテトラデシルエーテル等のポリオキシエチレンアルキルエーテル；ポリオキシエチレンモノオレエート等のポリオキシエチレン脂肪酸エステル；等のポリオキシエチレン付加型界面活性剤のほか、ポリグリセリンアルキルエーテル、ポリグリセリン脂肪酸エステル、ショ糖脂肪酸エステル、アルキル（炭素数８〜２２の直鎖又は分岐鎖）グリコシド（平均糖縮合度１〜５）等が挙げられる。非イオン性界面活性剤としては低泡性であることが望ましい。陰イオン性界面活性剤としては、ポリオキシエチレンラウリルエーテル硫酸トリエタノールアミン等のポリオキシエチレンアルキル硫酸塩系界面活性剤；ラウロイルサルコシンナトリウム、ラウロイルメチルアラニンナトリウム等のＮ-アシルアミン酸塩系界面活性剤；ポリオキシエチレンラウリルエーテルリン酸ナトリウム、ポリオキシエチレンセチルエーテルリン酸ナトリウム、ジポリオキシエチレンアルキルエーテルリン酸、トリポリオキシエチレンアルキルエーテルリン酸、ジポリオキシエチレンノニルフェニルエーテルリン酸、ポリオキシエチレンラウリルエーテルリン酸ナトリウム、ジポリオキシエチレンラウリルエーテルリン酸ナトリウム等のポリオキシエチレンアルキルエーテルリン酸塩系界面活性剤などが挙げられる。両性界面活性剤としては、アルキルベタイン、アルキルアミドベタイン、アルキルアミンオキサイド等が挙げられる。陽イオン性界面活性剤としては、ジ長鎖アルキル四級アンモニウム塩、モノ長鎖アルキル四級アンモニウム塩、ジ長鎖アルキルポリオキシエチレン四級アンモニウム塩、ビス（ヒドロキシアルキル）四級アンモニウム塩、アミド／エステル結合を有する四級アンモニウム塩等が挙げられる。これらの成分（前記（Ｃ）成分以外の界面活性剤）は、単独で、又は２種以上を組み合わせて使用することができる。
【００２９】
特につや出し効果の観点から、本発明のつや出し剤には前記特定の陽イオン性界面活性剤を含有させることが好ましい。この場合、つや出し剤における前記（Ｂ）成分のアクリル・メタクリル酸アルキルコポリマーと陽イオン性界面活性剤との含有質量比は、（Ｂ）成分：陽イオン性界面活性剤＝１：０．５〜１：２、更に好ましくは１：１〜１：１．５の範囲にあることが好ましい。
【００３０】
本発明のつや出し剤に含有可能な抗菌・抗カビ剤としては、例えば安息香酸、安息香酸ナトリウム、オルトフェニルフェノール、オルトフェニルフェノールナトリウム、ジフェニル、ソルビン酸、ソルビン酸カリウム、チアベンダゾール、デヒドロ酢酸、デヒドロ酢酸ナトリウム、パラオキシ安息香酸エチル、パラオキシ安息香酸ブチル、パラオキシ安息香酸プロピル、パラオキシ安息香酸イソブチル、パラオキシ安息香酸イソプロピル、プロピオン酸、プロピオン酸カルシウム、プロピオン酸ナトリウム、サリチル酸、２−（２−フリル）−３−（５−ニトロ−２−フリル）アクリル酸アミド、ラウリルトリメチルアンモニウム−２，４，５−トリクロルフェノキサイド、パラオキシ安息香酸メチル、フェノキシエタノール、イソプロピルメチルフェノール、塩化ベンザルコニウム、塩化ペンゼトニウム、トリクロロカルバニリド、５−クロロ−２−メチル−４−イソチアゾリン−３−オンと２−メチル−４−イソチアゾリン−３−オンとの混合物（ケーソンＣＧ）、イミダゾリジニルウレア、１，３−ジメチロール−５，５−ジメチルヒダントイン（ＤＭＤＭヒダントイン）、トリクロサン、塩化セチルピリジニウム、パラフェノールスルホン酸亜鉛、塩化アルキルトリメチルアンモニウム、塩化ジアルキルジメチルアンモニウム、１，２−ベンズイソチアゾリン−３−オン（ＢＩＴ）及びその誘導体（プロキセルＢＤＮ）、ε−ポリリジン、乳酸ナトリウム、ナイシン、カテキン、１，２−ジブロモ−２，４−ジシアノブタン等が挙げられる。これらの抗菌・抗カビ剤は単独で、又は２種以上を組み合わせて使用することができる。
【００３１】
本発明のつや出し剤に含有可能な水溶性有機溶媒としては、例えばエタノール、プロパノール、イソプロパノール、エチレングリコール、プロピレングリコール（ＰＧ）、グリセリン、１，３−ブチレングリコール等が挙げられる。これらの水溶性有機溶媒は単独で、又は２種類以上を組み合わせて使用することができる。
【００３２】
本発明のつや出し剤に含有可能な水溶性ポリオール類は、分子内に水酸基を２個以上有する多価アルコールであり、例えばエチレングリコール、プロピレングリコール、１，３−ブチレングリコール、１，４−ブチレングリコール等のアルキレングリコール；ジプロピレングリコール等のポリアルキレングリコール；グルコース、マルトース、マルチトース、ショ糖、フラクトース、キシリトール、ソルビトール、マルトトリオース、スレイトール等の糖アルコール；グリセリン、ポリグリセリン、エリスリトール、及び澱粉分解還元アルコール等が挙げられる。これらの水溶性ポリオール類は単独で、又は２種類以上を組み合わせて使用することができる。
【００３３】
本発明のつや出し剤に含有可能なｐＨ調整剤としては、例えば塩酸や硫酸などの無機酸、クエン酸、コハク酸、リンゴ酸、フマル酸、酒石酸、マロン酸、マレイン酸などの有機酸などの酸剤や、水酸化ナトリウムや水酸化ナトリウムや水酸化カリウム、アンモニアやその誘導体、モノエタノールアミンやジエタノールアミン、トリエタノールアミン等のアミン塩など、２−アミノ−２−メチル−１−プロパノール、炭酸ナトリウム、炭酸カリウムなどのアルカリ剤等が挙げられる。これらのｐＨ調整剤は単独で、又は２種類以上を組み合わせて使用することが出来る。
【００３４】
本発明のつや出し剤に含有可能な粘度調整剤としては、例えば天然多糖類、セルロース系高分子及び澱粉系高分子等の半合成高分子、ビニル系高分子及びポリエチレンオキシド等のその他合成高分子、ポリアクリル酸系、アクリル酸・メタクリル酸アルキル共重合体系、粘土鉱物等の水溶性高分子が挙げられる。これらの粘度調整剤は単独で、又は２種類以上を組み合わせて使用することができる。
【００３５】
本発明のつや出し剤は、前記各成分を含有してなる、液状の水系組成物とすることができる。本発明のつや出し剤は、対象面に直接塗布してから、又は使用時に清掃シートに含浸してから、又は予め含浸してある清掃シートを用い、対象面を拭くという形で使用される。使用時には、モップなどの掃除具に装着して使用することができる。
【００３６】
前記使用方法が可能なつや出し剤の粘度は、ブルックフィールド粘度（２５℃）で、１〜１００００ｍＰａ・ｓ、好ましくは１〜１０００ｍＰａ・ｓ、更に好ましくは１〜８００ｍＰａ・ｓである。つや出し剤の粘度が斯かる範囲内にあると、安定した徐放性、及び含浸工程でのハンドリングの点で特に好ましい。ここで、前記粘度はブルックフィールド型粘度計を用いて測定される。使用ローター及び回転数は、つや出し剤粘度に応じて適宜変更する。つや出し剤の粘度調整は、上述した水溶性有機溶媒、水溶性ポリオール類、ｐＨ調整剤及び粘度調整剤を適宜組み合わせて用いることにより行なうことができる。
【００３７】
また、本発明のつや出し剤のｐＨ（液温２５℃におけるｐＨ）はつや出し効果、乳化安定性、安全性、洗浄性能の観点から、好ましくは３〜１０、更に好ましくは５〜９．５である。
【００３８】
本発明のつや出し剤は、常法により製造することができる。例えば、水に（Ｂ）成分のアクリル・メタクリル酸アルキルコポリマー、（Ｃ）成分の界面活性剤、（Ａ）成分の天然油脂、更に必要に応じて他の成分を順次添加することにより製造することができる。
【００３９】
本発明のつや出し剤は、従来の液状のつや出し剤と同様に使用することができ、床、家具、木製品等の硬質表面のつや出し剤として有効である。本発明のつや出し剤によれば、少量で、硬質表面に拭きスジを生じさせずに高光沢とさらっとした感触を付与することができ、合成樹脂を用いたワックス剤のように溶剤を多量に含まないため、作業環境を悪化させない。また、再度のつや出し処理においては、硬質表面に残留している被膜の除去や仕上げ拭き等の作業をせずに、新たにつや出し剤を塗布するだけでつや出し効果が得られるため、作業性にも優れる。
【００４０】
次に、本発明の硬質表面用清掃シート（以下清掃シートともいう）について説明する。
本発明の清掃シートは、上述した本発明のつや出し剤をシート基材に含浸させてなるものである。斯かる清掃シートは、つや出し剤による優れた光沢付与能のみならず、シート基材による硬質表面の汚れ捕集能も有しているため、硬質表面を該清掃シートで一度拭くだけで、硬質表面の洗浄とつや出しを同時に行なうことができ、硬質表面のつや出し処理の軽減を図ることができる。
【００４１】
本発明の清掃シートにおいては、つや出し剤をシート基材の全質量に対し、１〜８倍、特に２〜５倍の質量比で含浸させることが好ましい。シート基材につや出し剤を含浸させる方法としては、例えば、適当な容器に収容されているつや出し剤中に、シート材を浸漬する方法が挙げられる。
【００４２】
前記シート基材としては、上述した本発明のつや出し剤を保持し得るものであれば良く、例えば、織布、不織布、編布、紙、等を用いることができる。シート基材の坪量や厚みは、清掃シートの用途等に応じて適宜設定することができる。また、前記シート基材の形成材料としては、レーヨン、コットン、パルプ、ポリエチレン系繊維、ポリプロピレン系繊維、ポリビニルアルコール繊維、ポリエステル系繊維、ポリアクリロニトリル系繊維、ナイロン繊維、アセテート繊維、ポリ塩化ビニル系繊維、親水性セルロース繊維、熱可塑性繊維、等が好ましく用いられる。これらのシート基材の形成材料は単独で、又は２種類以上を組み合わせて使用することができる。
【００４３】
前記シート基材の好ましい実施形態として、下記シート基材Ａが挙げられる。
シート基材Ａ：繊維長が２〜１５ｍｍで且つ繊度が１０〜１５０ｄｔｅｘの熱可塑性繊維を１０〜９０重量％、及びセルロース系繊維を１０〜９０重量％含み、表面に前記熱可塑性繊維の先端部が多数存在して、清掃対象面に存する汚れに対する研摩性ないし掻き取り性を有するシート基材。
【００４４】
前記シート基材Ａに本発明のつや出し剤を含浸させて得られた清掃シートの一面を清掃対象面（硬質表面）に押し当てて、こすりつけることにより、該清掃シートに含浸されているつや出し剤が洗浄対象面に放出され、清掃対象面に存する汚れを膨潤、溶解ないし浮き上がらせる。これと共に、清掃シートの洗浄表面に多数存在している前記熱可塑性繊維の先端部が、清掃対象面に存する汚れを研摩ないし掻き取る。これらの機械的及び化学的作用によって、汚れが清掃対象面から除去される。除去された汚れは、つや出し剤中に溶け込むかあるいは分散して、つや出し剤と共に清掃シートに吸収される。このようにして、清掃対象面が清浄な状態となると共に、つや出し剤の作用により清掃対象面に高光沢が付与される。
【００４５】
前記シート基材Ａとしては、本出願人の先の出願に係る特開２００３−６１８８５号公報に記載の清掃用シートを用いることができる。前記シート基材Ａの坪量は５０〜５００ｇ／ｍ2であることが好ましい。
【００４６】
また、前記シート基材の好ましい別の実施形態として、下記シート基材Ｂが挙げられる。
シート基材Ｂ：繊維ウエブの繊維絡合で形成された不織布からなり、本発明のつや出し剤が含浸された該不織布における清掃対象面と接触する表面層の、サンドペーパー（粒度１２００番）に対する静摩擦抵抗値が９００〜２５００ｃＮであるシート基材。
前記静摩擦抵抗値は、前記表面層の繊維交絡状態の指標となるものであり、静摩擦抵抗値が９００〜２５００ｃＮ、好ましくは１１００〜２２００ｃＮ、更に好ましくは１２００〜２０００ｃＮの範囲にあることによって、髪の毛や埃等の汚れの捕集性とシート強度及びシート操作性とのバランスが良好となる。
【００４７】
前記静摩擦抵抗値は、本出願人の先の出願に係る特開２００１−２６９３００号公報の図２に示す方法で測定される。即ち、サンドペーパー（３Ｍ社製耐水ペーパー Techno sander粒度１２００番）を張り付けた、底面が１０ｃｍ×１０ｃｍの重り（サンドペーパーを含む全重量４００ｇ）を、水平な台上にしっかりと固定された、つや出し剤の含浸されたシート材（２００ｍｍ×２８０ｍｍ）表面に、サンドペーパーのサンド面がシート材に対面するように載置する。重りの側面に糸を取り付け、この糸の他端を滑車を介して引張試験機（オリエンティック社製、ＲＴＭ−２５）のロードセルに取り付ける。引張試験機を作動させ、重りを５００ｍｍ／ｍｉｎの速度で水平に３０ｍｍ移動させ、その際の初期の最大静摩擦抵抗値を測定し、これを前記静摩擦抵抗値とする。測定は、シート基材の製造工程におけるシートの流れ方向（ＭＤ）と幅方向（ＣＤ）について実施し、サンドペーパーは１回の測定ごとに新しいものに交換する。ＭＤ及びＣＤの静摩擦抵抗値の何れもが前記範囲にあることが好ましい。
【００４８】
前記シート基材Ｂは、例えば、内層と該内層を上下から挟持する一体の外層とが一体化された積層シートが挙げられる。外層は、前記表面層に相当する層であり、例えば、親水性セルロース繊維を３０〜９８質量％、及び低融点の熱可塑性繊維を２〜７０質量％程度含んで構成され、スパンレース法により製造することができる。内層は、紙、不織布、織物、樹脂ネット等の種々のシート材料から構成することができる。
【００４９】
前記シート基材Ｂとしては、本出願人の先の出願に係る特開２００１−２６９３００号公報に記載の床用清掃シートを用いることができる。前記シート基材Ｂの坪量は３０〜３００ｇ／ｍ2であることが好ましい。
【００５０】
また、前記シート基材の好ましい別の実施形態として、下記シート基材Ｃが挙げられる。
シート基材Ｃ：繊維ウエブを水流交絡させて形成された繊維集合体で、少なくとも一面が、該繊維集合体の構成繊維の交絡によって形成された多数の凸部と該凸部を取り囲む形状の凹部とを有し、前記繊維集合体の前記一面は、サンドペーパー（粒度１２００番）に対する静摩擦抵抗値が９００〜２５００ｃＮであるシート基材。
シート基材Ｃに係る静摩擦抵抗値は、上述したシート基材Ｂに係る静摩擦抵抗値と同じ意味である。シート基材Ｃは、髪の毛や固形ゴミを始めとするダストの捕集性能が高く、また、清掃時の摩擦抵抗が低く、操作性が良好なものである。
【００５１】
前記シート基材Ｃは、繊度５ｄｔｅｘ以下の繊維を５０重量％以上、特に３．５ｄｔｅｘ以下の繊維を７０重量％以上含んでいることが、清掃シートに孔あきの発生を防止する点、充分な嵩高さの発現及びその維持の点、並びに髪の毛の汚れ捕集性及び保持性の向上の点で好ましい。
【００５２】
前記シート基材Ｃとしては、本出願人の先の出願に係る特開２００７−１５１８２１号公報に記載の床用清掃シートを用いることができる。前記シート基材Ｃの坪量は３０〜３００ｇ／ｍ2であることが好ましい。
【００５３】
また、前記シート基材の好ましい別の実施形態として、下記シート基材Ｄが挙げられる。
シート基材Ｄ：液透過性の表面シート及び液保持性の吸収シートを具備してなり、該表面シートと該吸収シートとが一体化されている。前記表面シートは、パルプ繊維と熱可塑性繊維とを含む繊維混合物により形成されており、且つ表面に複数の凸部を有している。前記繊維混合物における前記熱可塑性繊維の含有量は、該繊維混合物の全重量に対して４０〜９５重量％である。前記吸収シートは、親水性セルロース系繊維と熱可塑性繊維とからなる繊維混合物により形成されており、該熱可塑性繊維の含有量は、該吸収シートの全重量に対して５〜５０重量％である。
【００５４】
前記シート基材Ｄにおいては、前記吸収シートの坪量は１０〜３００ｇ／ｍ2が好ましい。吸収シートの坪量が１０ｇ／ｍ2未満であると水分の保持量が少なくなり清掃面積が狭くなり、３００ｇ／ｍ2を超えると生産コストが高くなり、また清掃具での把持性が悪くなることがあるので好ましくない。また、前記表面シートの坪量は５〜１００ｇ／ｍ2が好ましい。表面シートの坪量が５ｇ／ｍ2未満であるとシート強度が弱くなり、破れたりヨレたりし、１００ｇ／ｍ2を超えると吸収シートから被清掃面への水分移行が悪くなり清掃性が悪くなるので、好ましくない。
【００５５】
前記シート基材Ｄとしては、本出願人の先の出願に係る特許第３６２１２２３号公報に記載の清掃シートを用いることができる。前記シート基材Ｄの坪量は２０〜７００ｇ／ｍ2であることが好ましい。
【００５６】
本発明の清掃シートは、単層構造でも良く２層以上の多層構造でも良い。また、本発明の清掃シートの表面（洗浄面）にエンボス加工等により凹凸構造が形成されていても良い。
【実施例】
【００５７】
以下、本発明を実施例により更に具体的に説明するが、本発明は斯かる実施例に限定されるものではない。
【００５８】
〔実施例１〜１０及び比較例１〜５〕
下記表１に示す組成のつや出し剤をそれぞれ作製し、これらを実施例及び比較例のサンプルとした。各実施例及び比較例においては、（Ａ）成分の天然油脂として、ハイオレイックヒマワリ油（横関油脂（株）製）、オリーブ油、大豆油、アマニ油（以上、和光純薬工業（株）製）、サフラワー油（MP Biomedicals社製）を用い、（Ｂ）成分のアクリル酸・メタクリル酸アルキルコポリマーとして、ペムレンＴＲ−２（Noveon Inc.社製）を用い、（Ｃ）成分の界面活性剤として、エマルゲン４２０（ＨＬＢ１４）、レオドールＴＷ−Ｏ３２０Ｖ（ＨＬＢ１１）、エマノーン４１１０（ＨＬＢ１２）、レオドールＳＰ−Ｐ１０（ＨＬＢ７）、レオドールＴＷ−Ｏ１２０Ｖ（ＨＬＢ１５）（以上、花王（株）製）を用いた。各実施例及び比較例におけるつや出し剤の作製手順は次の通りである。
【００５９】
（実施例１〜５におけるつや出し剤の作製手順）
下記表１に示す割合で、８０℃に加熱したイオン交換水に（Ｂ）成分をプロペラ等で攪拌して分散させる。均一に分散後、（Ｃ）成分及び陽イオン性界面活性剤を加えてさらに攪拌し、ｐＨ調整剤を加えて所定のｐＨに調整する。残りのイオン交換水、及び（Ａ）成分を加えて、ホモミキサー（10000rpm）で攪拌後、室温まで冷却してつや出し剤を得る。
【００６０】
（実施例６〜１０におけるつや出し剤の作製手順）
下記表１に示す割合で、８０℃に加熱したイオン交換水に（Ｂ）成分をプロペラ等で攪拌して分散させる。均一に分散後、（Ｃ）成分を加えてさらに攪拌し、ｐＨ調整剤を加えて所定のｐＨに調整する。残りのイオン交換水、及び（Ａ）成分を加えて、ホモミキサー（10000rpm）で攪拌後、室温まで冷却してつや出し剤を得る。
【００６１】
（比較例１におけるつや出し剤の作製手順）
下記表１に示す割合で、８０℃に加熱したイオン交換水に（Ｂ）成分をプロペラ等で攪拌して分散させる。均一に分散後、（Ｃ）成分を加えてさらに攪拌し、ｐＨ調整剤を加えて所定のｐＨに調整する。残りのイオン交換水を加えて更に攪拌し、室温まで冷却してつや出し剤を得る。
【００６２】
（比較例２におけるつや出し剤の作製手順）
下記表１に示す割合で、８０℃に加熱したイオン交換水に（Ｃ）成分を加えて攪拌し、残りのイオン交換水、及び（Ａ）成分を加えて、ホモミキサー（10000rpm）で攪拌後、室温まで冷却してつや出し剤を得る。
【００６３】
（比較例３におけるつや出し剤の作製手順）
下記表１に示す割合で、８０℃に加熱したイオン交換水に（Ｂ）成分をプロペラ等で攪拌して分散させる。均一に分散後、ｐＨ調整剤を加えて所定のｐＨに調整する。残りのイオン交換水、及び（Ａ）成分を加えて、ホモミキサー（10000rpm）で攪拌後、室温まで冷却してつや出し剤を得る。
【００６４】
（比較例４〜５におけるつや出し剤の作製手順）
下記表１に示す割合で、８０℃に加熱したイオン交換水に（Ｂ）成分をプロペラ等で攪拌して分散させる。均一に分散後、（Ｃ）成分を加えてさらに攪拌し、ｐＨ調整剤を加えて所定のｐＨに調整する。残りのイオン交換水、及び（Ａ）成分を加えて、ホモミキサー（10000rpm）で攪拌後、室温まで冷却してつや出し剤を得る。
【００６５】
また、上記のようにして得られたつや出し剤を用いて次の手順で清掃シートを作製し、これらを実施例及び比較例の清掃シートのサンプルとした。
芯がポリプロピレンからなり鞘がポリエチレンからなる芯鞘構造で、立体クリンプ形状をもつ低融点繊維（２．８ｄｔｅｘ×５１ｍｍ）を用いて坪量２７ｇ／ｍ２のエアースルー不織布を作製した。一方、レーヨン繊維（１．７ｄｔｅｘ×４０ｍｍ）と、アクリル繊維（１．０ｄｔｅｘ×５１ｍｍ）と、芯がポリプロピレンからなり鞘がポリエチレンからなる芯鞘繊維（１．０ｄｔｅｘ×３８ｍｍ）とを重量比５０／２５／２５の比率で混合し、常法のカード機で作製した坪量１９ｇ／ｍ2の繊維ウエブを、前記エアースルー不織布の上下に積層した。次いで低エネルギー条件でウォーターニードリング処理を施し、エアースルー不織布と繊維ウエブとを交絡させて繊維自由度の高い表面層を有する坪量６５ｇ／ｍ2の複合スパンレースを不織布を調整した。超音波エンボス機を用い、得られた不織布の全面にダイヤ柄の凹凸模様からなるエンボス加工を施して清掃シートを得た。
得られた清掃シートに前記つや出し剤を清掃シート重量に対して２５０重量％含浸させた。
【００６６】
〔評価〕
実施例及び比較例のつや出し剤について、上述したブルックフィールド粘度（２５℃）及び液温２５℃でのｐＨを測定し、下記方法により乳化状態、液安定性、光沢付与性及び表面外観をそれぞれ評価した。また、実施例及び比較例の清掃シートについて、下記方法により清掃性能を評価した。これらの結果を下記表１に示す。
【００６７】
＜乳化状態の評価方法＞
調製直後（調製してから６時間以内）のつや出し剤をスライドガラス上に適量のせ、デジタルマイクロスコープ（ＫＥＹＥＮＣＥ社製  ＶＨＸ−５００）で乳化した油滴粒子の状態を観察し、下記の基準で評価した。下記の基準において、△は、○には劣るものの、実用に堪えうるレベルである。
○：油滴粒子径が５μｍ以下で均一である
△：油滴粒子径が５μｍ以下であるが粒子径の均一性にやや劣る
×：油滴粒子径が５μｍより大きいものが含まれる
【００６８】
＜液安定性の評価方法＞
つや出し剤を１００ｍｌ入りガラス瓶に充填し、室温（２５℃）で静置保存した。静置保存開始から４日後及び７日後それぞれの時点におけるつや出し剤の状態を目視観察し、下記の基準で評価した。下記の基準において、△は、○には劣るものの、実用に堪えうるレベルである。
○：分離が認められない
△：分離がやや認められるが攪拌で容易に元に戻る（分離が解消される）
×：分離が認められる（攪拌しても分離が解消されない）
【００６９】
＜光沢付与性の評価方法＞
ＭＩＮＯＬＴＡ社製光沢度計Ｍｕｌｉｔ  Ｇｌｏｓｓ２６８を用い、入射角と受光角をそれぞれ６０°に設定して、松下電工製フローリングウッディスーパーＦに対してつや出し剤をｗｅｔ塗布量３〜４ｇ／ｍ2で塗布し、塗布前と塗布後との光沢差（Δ光沢度）を
求めた。この光沢差が大きいほど、光沢付与性は高評価となる。
【００７０】
＜表面外観（目視光沢性）の評価方法＞
前記＜光沢付与性の評価方法＞において光沢差がΔ５以上であったもの（つや出し効果
が得られたもの）のみについて、つや出し剤を塗布してから５分後の塗布面の外観を目視観察し、以下の基準で評価した。
◎：塗布面全体が光沢を発現しているのが容易に判る
○：塗布面全体が光沢を発現しているのが判る
△：塗布面の一部が光沢を発現しているのが判る
×：塗布面が光沢を発現しない
【００７１】
＜清掃性能の評価方法＞
市販の床用清掃具（商品名クイックルワイパー、花王（株）製）に清掃シートを装着した。１００ｃｍ×１００ｃｍフローリング（松下電工製  ウッディタイルＭＴ６１３Ｔ）上にＪＩＳ試験用ダスト７種（関東ローム層、細粒）を０．１ｇ散布（刷毛を用いて均一に散布）し、フローリングを１往復で４列清掃した。この操作を６回繰り返した後、汚れた清掃シートを乾燥させて重量（清掃シートとつや出し剤由来の不揮発成分とダストとの合計重量）を測定し、この測定重量から、含浸前に測定した清掃シートの重量と理論上残留するつや出し剤由来の不揮発成分の重量とを差し引いて、ダストの捕集量を算出した。捕集されたダストの重量を、散布した全ダスト重量（０．６ｇ＝０．１ｇ×６回）で除し、これに１００を乗じてその値をダストの捕集率（％）とし、以下の基準で評価した。
○：捕集率８０％以上（ダストの残留が目視では判らず、清浄な状態）
△：捕集率５０〜７９％（ダストが清掃面の一部に残留している状態）
×：捕集率５０％未満（ダストが清掃面全体に残留している状態）
【００７２】
【表１】
0005281824.tif 000003
【００７３】
表１の記載から明らかなように、実施例１〜１０は、つや出し剤安定性と光沢性能に優れたものであった。
これに対し、比較例１は、（Ａ）成分の天然油脂が配合されていないため、光沢付与性が劣るものであった。
また、比較例２は、（Ｂ）成分のアクリル酸・メタクリル酸アルキルコポリマーが配合されていないため、つや出し剤の液安定性及び光沢付与性がやや劣るものであった。
また、比較例３は、（Ｃ）成分の界面活性剤が配合されていないため、つや出し剤の液安定性及び光沢付与性が劣るものであった。
また、比較例４は、つや出し剤の液安定性は良好であるものの、（Ｃ）成分の界面活性剤のＨＬＢが７であるため、光沢付与性が劣るものであった。
また、比較例５は、（Ｃ）成分の界面活性剤のＨＬＢが１５であるため、つや出し剤の液安定性及び光沢付与性が劣るものであった。